본 발명 의 폴리카보네이트 는 중합 반응 에서 의 열 이력 에 의해 생성 된 포름산 을 함유 하 는 경우 가 있 다 . 포름산 은 PKa 값 이 작 아 , 반응 장치 , 특히 벤트 관 이나 응축기 , 콜드 트랩 , 진공 펌프 등 을 부식 시킬 뿐 만 아니 라 , 최종 적 으로 얻 어 지 는 제품 펠릿 중 에 함유 되 면 , 사출 성형 시 의 금형 이나 , 필름 , 시트 성형 시 의 냉각 롤 등 의 부식 을 초래 하 기 때문 에 본 발명 의 폴리카보네이트 의 포름산 함유량 은 , 통상 적 으로 5 중량 ppm 미만 , 특히 3 중량 ppm 이하 인 것 이 바람직 하 다 . 제품 폴리머 중 의 포름산 은 , 더욱 저온 , 단시간 , 고진공 으로 중합 반응 시킴 으로써 저감 시킬 수 있 고 , 본 발명 의 방법 에서 사용 하 는 횡 형 반응기 는 , 증발 계면 적 이 크 게 취해 져 표면 갱신 성 을 향상 시킬 수 있 기 때문 에 , 폴리머 중 에 함유 되 는 포름산 을 적 게 할 수 있 다 . 또한 , 폴리머 중 에 함유 되 는 포름산 은 실시 예의 항 에 기재 된 방법 으로 정량 할 수 있 다 .